FR 2783701 A1 20000331 FR 9812268 A 19980929 1 2783701 La présente invention a pour objet un tenon dentaire en matériau composite radio-opaque. Les tenons dentaires corono-radiculaires en matériau composite destinés à la reconstruction coronaire des dents délabrées tendent de plus en plus à remplacer les tenons en alliages métalliques utilisés depuis des décennies. Les tenons en alliage métallique, précieux ou non précieux, présentent en effet plusieurs inconvénients: - ils peuvent être le siège de courants galvaniques qui créent des phénomènes de corrosion avec libération d'ions métalliques; - leur module d'élasticité est dix fois plus élevé que celui de la dentine en sorte que, lors de la fonction masticatoire, en transmettant à l'organe dentaire les forces auxquelles ils sont soumis, ils peuvent provoquer des fractures de la racine et la perte de la dent concernée. Les tenons en matériau composite, constitués d'une matrice de résine dans laquelle sont noyées des fibres de renfort, ne présentent pas ces inconvénients iatrogènes. Des tenons réalisés en matériau composite ont été décrits dans les brevets FR-A-2 626 167, FR-A-2 588 181 et EP - 0 432 001. Ces documents décrivent tous les modes de fabrication des tenons composites, les différentes fibres de renfort et résines matrices utilisables. Les fibres de renfort utilisables sont les fibres de carbone, les fibres de verre, les fibres aramides, Kevlar ou autres. Les résines matrices utilisables sont les résines époxydes, les polyvinylesters ou les polyméthacrylates. Toutefois, toutes ces fibres et résines sont transparentes aux rayons X, alors que la visibilité aux rayons X des tenons scellés dans les dents est de grande importance pour le dentiste clinicien. Le moyen le plus évident de rendre visibles aux 2 2783701 rayons X les différents matériaux composites utilisés pourrait être d'ajouter à la matrice résine une charge d'un produit radio-opaque; ceci a été expérimenté mais les résultats obtenus sont loin d'être concluants. En effet, la proportion de résine généralement mise en oeuvre pour l'élaboration d'un matériau composite de qualité est de 20 à 40 % en volume et les tenons ont un diamètre compris entre 1 et 2 mm. Etant donné la faible proportion de résine et le faible diamètre des tenons, il est difficile d'ajouter une charge radio-opaque en quantité suffisante pour que le tenon soit visible aux rayons X. D'autre part, l'introduction d'une telle charge dans la résine a pour effet d'en augmenter la viscosité: la résine s'épaissit, avec pour conséquence un mouillage imparfait des fibres de renfort. Le composite obtenu a une mauvaise cohésion et ses propriétés mécaniques sont beaucoup moins bonnes. De plus, la charge radio-opaque ne se distribue pas de façon régulière dans la résine, mais selon un mode aléatoire, ce qui fait que certaines parties sont riches en produit radio-opacifiant et d'autres n'en renferment pas: la radio-opacité obtenue est non seulement faible, mais de plus irrégulière. La présente invention a pour but de remédier à ces inconvénients en proposant l'utilisation d'une fibre de renfort radio-opaque pour la réalisation du matériau composite servant à la fabrication des tenons. La fibre de renfort utilisée peut être une fibre de verre, de quartz ou de silice renfermant soit du verre de baryum, soit de l'oxyde de zirconium, ou zircone, qui sont des produits radio-opaques. L'adjonction de zircone ou de verre de baryum à la fibre de renfort donne une fibre rapio-opaque qui, utilisée pour la fabrication du matériau composite dans une proportion de 60 à 80 % en volume, confère aux tenons une radio-opacité suffisante, sans adjonction d'aucune charge à la matrice résineuse. 3 2783701 L'adjonction de zircone ou de verre de baryum à la fibre de renfort a en outre pour effet de rendre celle-ci alcalino-résistante et d'améliorer ses propriétés mécaniques, ce qui fait du produit un matériau particulièrement bien adapté à l'élaboration de tenons dentaires. L'adjonction de zircone ou de verre de baryum à la fibre de renfort s'effectue au cours de sa fabrication, l'additif choisi étant introduit sous forme de poudre dans la poudre de silice ou le mélange de poudres d'oxydes servant à la fabrication du verre. La proportion de zircone ou de verre de baryum dans la fibre de renfort est avantageusement comprise entre et 30 % en poids, et de préférence entre 15 et 20 % en poids. La matrice résineuse du matériau composite peut être une résine époxyde, un polyvinylester ou un polyméthacrylate. Le matériau composite peut être obtenu par différents procédés connus, tels que moulage par injection, pultrusion, compression transfert, ou une combinaison de ces procédés. Les tenons dentaires fabriqués à l'aide du matériau composite radio-opaque qui vient d'être décrit sont de couleur blanche ou ivoire et présentent une bonne radio- opacité, sans altération de leurs propriétés mécaniques. 4 2783701 REVENDICATIONS 1) Tenon dentaire radio-opaque fabriqué à partir d'un matériau composite constitué de fibres de renfort noyées dans une matrice de résine, caractérisé en ce que les fibres de renfort dudit matériau composite renferment un produit radio-opaque choisi entre la zircone et le verre de baryum. 2) Tenon dentaire selon la revendication 1 caractérisé en ce que les fibres de renfort du matériau composite sont des fibres de verre, de quartz ou de silice. 3) Tenon dentaire selon la revendication 1 ou la revendication 2, caractérisé en ce que les fibres de renfort renferment de 10 à 30 % en poids de zircone ou de verre de baryum. 4) Tenon dentaire selon la revendication 3, caractérisé en ce que les fibres de renfort renferment de 15 à 20 % en poids de zircone ou de verre de baryum. ) Tenon dentaire selon l'une des revendications précédentes, caractérisé en ce que la matrice du matériau composite est constituée d'une résine choisie parmi les résines époxydes, les polyvinylesters et les polyméthacrylates. 6) Tenon dentaire selon l'une des revendications précédentes, caractérisé en ce que le matériau composite renferme de 20 à 40 % en volume de résine et de 60 à 80 % en volume de fibres de renfort.